반응 용기 로서 테플론 ( 등록 상표 ) 제 의 정형 교반기 를 장착 한 , 유리제 의 세 퍼 러블 3 구 플라스크 를 사용 하 였 다 . 합성 중 에 는 , 질소 가스 를 통과 시키 면서 교반 하 였 다 . BAP 29 . 52 g ( 114 밀리몰 ) , NMP 118 g , 피리딘 5 . 27 g ( 67 밀리몰 ) 을 반응 용기 에 넣 고 , 질소 를 흘려 보낸 상태 에서 교반 하 고 , 용해 시켰 다 . BAP 가 용해 된 후 , 반응 용기 를 솔 믹스 에 드라이아이스 를 첨가 한 용기 에 침지 하 여 냉각 하 였 다 . 참고 예 3 에서 제조 된 반응 액 2 전체 량 ( 1 , 3 - 페닐 렌 2 아세트산 유도체 100 밀리몰 ) 을 , - 19 ∼ - 23 ℃ 로 유지 하 여 모두 상기 반응 액 에 적하 하 였 다 . 적하 종료 후 , 반응 용기 를 빙 욕 에 침지 하 여 , 0 ∼ 10 ℃ 로 유지 하 여 2 시간 교반 하 였 다 . 추가 로 피리딘 10 . 6 g ( 134 밀리몰 ) 을 첨가 하 였 다 . 상기 반응 액 에 에탄올 을 첨가 하 고 , 중합체 를 석출 시킨 후 , 회수 하 고 , NMP 300 밀리리터 에 용해 시켰 다 . 이어서 , 양 이온 교환 수지 50 g , 음 이온 교환 수지 50 g 으로 이온 교환 하 였 다 . 이 용액 을 이온 교환수 2 리터 에 고속 교반 하 에서 적하 하 고 , 중합체 를 분산 석출 시켜 , 회수 하 고 , 적절히 수세 , 탈수 후 에 진공 건조 시켜 , PBO 전구체 의 분체 를 얻 었 다 . 폴리스티렌 환산 의 분자량 은 중량 평균 분자량 ( Mw ) 21000 의 PBO 전구체 를 얻 었 다 . 이 알칼리 가용성 수지 에 γ - 부티 로 락톤 을 첨가 했 는데 , 하룻밤 방치 하 면 겔 화 되 었 다 . 그래서 알칼리 가용성 수지 를 N - 메틸 피 롤리 돈 에 용해 시켜 , 35 질량 % 수지 농도 의 알칼리 가용성 수지 용액 을 얻 었 다 ( P - 7 ) .